(57)【要約】【課題】Ａｌ−Ｓｉ−Ｍｇ系アルミニウム合金に硬質粒子を複合させたアルミニウム複合材の耐摩耗性を確保しつつ、伸びを向上させることである。【解決手段】Ａｌ−Ｓｉ−Ｍｇ系アルミニウム合金に硬質のＳｉＣ粒子を複合させたアルミニウム複合材を熱処理する際に、溶体化処理後の人工時効処理における保持温度を通常レベルよりも高くするとともに、時効処理後の冷却方法を炉冷とし、かつ時効処理の保持温度および保持時間の上限値を適切に設定することにより、アルミニウム合金の部分（母材）の結晶粒が適度に大きくなるようにして、十分な耐摩耗性（母材硬さ：ＨＲＢ３０以上）を確保しつつ、伸びを大幅に向上させたのである。【選択図】図２
2005264300.tif 000002
【特許請求の範囲】
【請求項１】
Ａｌ−Ｓｉ−Ｍｇ系アルミニウム合金に硬質粒子を複合させたアルミニウム複合材に対して、溶体化処理後に人工時効処理を行う熱処理方法において、前記時効処理の保持温度を２８０〜３００℃とし、保持時間を下記（１）式が成立する範囲内で設定するとともに、前記時効処理後の冷却方法を炉冷としたことを特徴とするアルミニウム複合材の熱処理方法。
−１．５θ＋４８０≦Ｔ≦−４．５θ＋１３８０  ・・・  （１）
ここで、θ：保持温度（℃）、Ｔ：保持時間（分）
【発明の詳細な説明】
【技術分野】
【０００１】
この発明は、Ａｌ−Ｓｉ−Ｍｇ系アルミニウム合金に硬質粒子を複合させたアルミニウム複合材の熱処理方法に関する。
【背景技術】
【０００２】
Ａｌ−Ｓｉ−Ｍｇ系アルミニウム合金は、鋼に比べて軽量なうえ、熱処理により強度や伸びも機械構造部品に必要な水準に調整できるため、車両用部材や航空機用部材等の素材として広く使用されている。しかし、最近では、このようなアルミニウム合金を使用した部材の中でも、特に他の部材との摺動部を有するものについては、交換周期の延長を図るため、耐摩耗性の向上が求められている。
【０００３】
このような軽量部材の耐摩耗性を向上させるための手段の一つとして、その素材を、アルミニウム合金中にＳｉＣ等の高硬度の粒子を均一に分散させたアルミニウム複合材に変更することが考えられる。しかしながら、このアルミニウム複合材は、母材中に分散する硬質粒子にほとんど弾性がないため、通常の熱処理を行っても伸びが低いものとなることは避けられない。
【０００４】
例えば、Ｓｉを８〜１０ｗｔ％、Ｍｇを０．３〜０．６ｗｔ％含有するＡｌ−Ｓｉ−Ｍｇ系アルミニウム合金（ＪＩＳ：ＡＣ４Ａ）は、約５２５℃×約１０時間の溶体化処理後に約１６０℃×約９時間の人工時効処理を行うことにより、約３％の伸びが得られる（例えば、非特許文献１参照。）が、同じ組成のアルミニウム合金に２０ｖｏｌ％のＳｉＣを複合させたアルミニウム複合材では、同じ熱処理を行っても、伸びがほぼ０％となってしまう。
【０００５】
従って、硬質粒子を複合させたアルミニウム複合材は、耐摩耗性には優れるが、ある程度伸びが必要とされる用途には使用できないのが現状であった。
【０００６】
例えば、図１に示す鉄道車両用のブレーキディスク１では、ブレーキ作動時にブレーキパッド４と摺動して入熱される外周部と、車輪３の回転により常に冷却されている内周側ボルト締付部との間に熱膨張差が生じ、この熱膨張差を十分に吸収できるだけの伸びが要求される。従って、このブレーキディスク１の素材として硬質粒子を複合させたアルミニウム複合材を使用すれば、ボルト締付部に熱亀裂が発生して割れてしまうおそれがある。
【非特許文献１】「アルミニウムの組織と性質」、軽金属学会、1991年、p.518-521
【発明の開示】
【発明が解決しようとする課題】
【０００７】
そこで、この発明の課題は、Ａｌ−Ｓｉ−Ｍｇ系アルミニウム合金に硬質粒子を複合させたアルミニウム複合材の耐摩耗性を確保しつつ、伸びを向上させることである。
【課題を解決するための手段】
【０００８】
上記の課題を解決するため、この発明は、Ａｌ−Ｓｉ−Ｍｇ系アルミニウム合金に硬質粒子を複合させたアルミニウム複合材に対して、溶体化処理後に人工時効処理を行う熱処理方法において、前記時効処理の保持温度を２８０〜３００℃とし、保持時間を下記（１）式が成立する範囲（図３参照）内で設定するとともに、前記時効処理後の冷却方法を炉冷としたのである。
【０００９】
−１．５θ＋４８０≦Ｔ≦−４．５θ＋１３８０  ・・・  （１）
ここで、θ：保持温度（℃）、Ｔ：保持時間（分）
すなわち、人工時効処理における保持温度を通常レベルよりも高くすること、および時効処理後の冷却方法を通常の空冷から炉冷に変更して冷却速度を小さくすることにより、アルミニウム合金の部分（以下、「母材」とも記す。）の結晶粒を大きくして、伸びを向上させ、同時に、時効処理の保持温度および保持時間の上限値を適切に設定することにより、母材の結晶粒の過度の成長による硬度低下を防止して、十分な耐摩耗性が得られるようにしたのである。
【００１０】
ここで、時効処理における保持温度と保持時間の条件は、実験により伸びと耐摩耗性について望ましい特性が得られる組合せを求め、これらの各組合せの間の保持温度を設定した場合は、熱処理に関する一般的な知見から、望ましい特性を得るための保持時間がほぼ直線的に変化すると推定して、上記の範囲を設定した。
【発明の効果】
【００１１】
この発明は、上述したように、アルミニウム複合材を熱処理する際に、時効処理の保持温度を通常レベルよりも高くするとともに時効処理後の冷却方法を炉冷として、母材の結晶粒の成長を促し、かつ時効処理の保持温度および保持時間の上限値を適切に設定して、母材結晶粒の過度の成長を防止することにより、母材結晶粒が適度に大きくなるようにしたので、十分な耐摩耗性を確保しつつ、伸びを大幅に向上させることができる。
【発明を実施するための最良の形態】
【００１２】
以下、図面に基づき、この発明の実施形態を説明する。図１は、この実施形態の熱処理の対象となる鉄道車両用ブレーキディスク１を示す。このブレーキディスク１は、中央の取付孔１ａの周縁に複数のボルト孔１ｂを有する円盤状に形成されており、鉄道車両の車軸２の外径に嵌め込まれて車輪３にボルト締めされた状態で使用され、ブレーキ作動時には外周部にブレーキパッド４が押し付けられるようになっている。
【００１３】
このディスク１では、前述のように、ブレーキ作動時にパッド４との摺動により入熱される外周部と、車輪３の回転により常に冷却されている内周側ボルト締付部との間に熱膨張差が生じるため、この熱膨張差を吸収できるだけの伸び（０．６５％以上）が必要である。
【００１４】
一方、パッド４との頻繁な摺動に耐えられるだけの耐摩耗性を確保するためには、アルミニウム合金の部分（母材）の硬さは、ロックウェルＢ硬さでＨＲＢ３０以上であることが望ましい。ただし、母材が硬くなるほど全体の伸びは低下するので、上記の伸びを確実に得るには、母材硬さをＨＲＢ５０以下とする必要がある。なお、伸びの下限値および母材硬さの範囲は、本発明者らが実験等から得た知見に基づいて設定したものである。
【００１５】
この実施形態では、前記ブレーキディスク１を、Ｓｉを８〜１０ｗｔ％、Ｍｇを０．３〜０．６ｗｔ％含有するＡｌ−Ｓｉ−Ｍｇ系アルミニウム合金（ＪＩＳ：ＡＣ４Ａ）に２０ｖｏｌ％のＳｉＣ粒子を均一に分散させたアルミニウム複合材で形成し、本発明を適用した熱処理を行って、伸びの向上と耐摩耗性の確保の両立を図った。
【００１６】
ここで、前記アルミニウム複合材の伸びに対する本発明の熱処理方法の効果を確認するため、以下の実験を行った。実験は、アルミニウム複合材の試験片を９個用意し、各試験片に対してそれぞれ異なる熱処理を行って、熱処理後の硬さや伸び等の機械的性質を調査した。各試験片の熱処理条件としては、溶体化処理およびその後の冷却を同一条件（保持温度：５３８℃、保持時間：１６Ｈｒ、冷却方法：水冷）で行い、人工時効処理の保持温度と保持時間およびその後の冷却方法を変化させた。
【００１７】
図２は、各試験片の熱処理条件と機械的性質の測定結果を示す。時効処理の保持温度および保持時間を本発明で規定する範囲（図３参照）内で設定し、時効処理後に炉冷したもの（実施例１〜３）は、いずれも母材硬さがＨＲＢ３０〜５０の範囲にあり、０．６５％を上回る伸びが得られている。これに対して、通常レベルの保持温度および保持時間で時効処理を行って空冷したもの（比較例１、２）は、母材硬さがＨＲＢ５０を越えており、伸びが非常に低いレベルにある。
【００１８】
また、時効処理の温度および時間を本発明の範囲内で設定しても、時効処理後の冷却方法を通常と同じく空冷とした場合（比較例３、４）は、母材硬さがＨＲＢ５０を越えており、伸びの測定は行っていないが、必要な伸びが得られる可能性は少ない。
【００１９】
一方、時効処理後の冷却方法を炉冷とした場合でも、時効処理の温度を本発明で規定する下限値未満としたもの（比較例５）は、母材硬さがＨＲＢ５０を越えてしまう。また、時効処理の温度を本発明の範囲内で設定し、時間が本発明で規定する上限値を越えるようにしたもの（比較例６）は、母材硬さがＨＲＢ３０未満となっており、十分な耐摩耗性が得られない可能性が高い。
【００２０】
これらの結果から、本発明の熱処理方法を適用して、時効処理の温度および時間を適切に設定し、時効処理後に炉冷することにより、母材の結晶粒が適度に大きくなって伸びが大幅に向上し、耐摩耗性も確保できることが確認された。
【００２１】
なお、各実施例の強度（抗張力、０．２％耐力）は、通常の標準的な熱処理を行った比較例１に比べると低いが、ブレーキディスクに必要なレベルは確保されている。
【００２２】
従って、前記アルミニウム複合材を素材として形成したブレーキディスクに対して、本発明の熱処理を行うことにより、ディスク内周側と外周側の熱膨張差を吸収する伸びと十分な耐摩耗性がともに得られ、ディスクを長期間安定して使用できるようになる。
【図面の簡単な説明】
【００２３】
【図１】一般的な鉄道車両用のブレーキディスクの正面図
【図２】アルミニウム複合材の伸びに対する本発明の熱処理方法の効果を示す表
【図３】本発明の時効処理の保持温度および保持時間の範囲を示す説明図
【符号の説明】
【００２４】
１  ブレーキディスク
１ａ  取付孔
１ｂ  ボルト孔
２  車軸
３  車輪
４  ブレーキパッド
【図１】
2005264300.tif 000003
【図２】
2005264300.tif 000004
【図３】
2005264300.tif 000005